(57)【要約】  原料樹脂流路内の溶融樹脂原料を全体として好適に冷却可能なスプルブッシュの製造方法を提供するために、本発明の一実施形態では、スプルブッシュの製造方法であって、原料樹脂流路および冷却媒体流路を備えた基部上に対して造形部を設けてスプルブッシュを製造しており、造形部には、スプルブッシュの原料樹脂流路の下流側領域に相当する下流原料樹脂流路部を設けると共に、下流原料樹脂流路部の周囲に位置し、スプルブッシュの冷却媒体流路の下流側領域に相当する下流冷却媒体流路部を設け、および下流原料樹脂流路部を取り囲むように下流冷却媒体流路部を設ける、スプルブッシュの製造方法が提供される。
2018003881.tif 000002
【特許請求の範囲】
【請求項１】
スプルブッシュの製造方法であって、
原料樹脂流路および冷却媒体流路を備えた基部上に対して造形部を設けて前記スプルブッシュを製造しており、
前記造形部には、前記スプルブッシュの原料樹脂流路の下流側領域に相当する下流原料樹脂流路部を設けると共に、該下流原料樹脂流路部の周囲に位置し、該スプルブッシュの冷却媒体流路の下流側領域に相当する下流冷却媒体流路部を設け、および
前記下流原料樹脂流路部を取り囲むように前記下流冷却媒体流路部を設ける、スプルブッシュの製造方法。
【請求項２】
前記スプルブッシュの高さ寸法の２分の１未満の寸法を有するように前記造形部を前記基部上に設ける、請求項１に記載のスプルブッシュの製造方法。
【請求項３】
前記造形部の形成を前記基部上で実施することによって前記基部上に前記造形部を設ける、請求項１に記載のスプルブッシュの製造方法。
【請求項４】
前記造形部の形成に先立って、前記造形部が設けられる前記基部の面を粗面加工に付す、請求項３に記載のスプルブッシュの製造方法。
【請求項５】
前記基部上以外の場所で前記造形部を形成し、該形成した該造形部を該基部上に設置する、請求項１に記載のスプルブッシュの製造方法。
【請求項６】
前記基部上に前記造形部を設けるに先立って、前記基部を切削加工に付して該基部の高さ寸法を減じる、請求項１に記載のスプルブッシュの製造方法。
【請求項７】
粉末焼結積層法で前記造形部を形成する、請求項１に記載のスプルブッシュの製造方法。
【請求項８】
原料樹脂流路および該原料樹脂流路の周囲に位置する冷却媒体流路を備えたスプルブッシュであって、
前記スプルブッシュが、基部と該基部上に設けられた造形部とから構成されており、
前記基部は、原料樹脂流路の上流側領域に相当する上流原料樹脂流路部を有すると共に、該上流原料樹脂流路部の周囲に位置し、前記冷却媒体流路の上流側領域に相当する上流冷却媒体流路部を有しており、
前記造形部は、前記原料樹脂流路の下流側領域に相当する下流原料樹脂流路部を有すると共に、該下流原料樹脂流路部の周囲に位置し、前記冷却媒体流路の下流側領域に相当する下流冷却媒体流路部を有しており、および
前記造形部の前記下流冷却媒体流路部は、前記下流原料樹脂流路部を取り囲むように設けられている、スプルブッシュ。
【請求項９】
前記スプルブッシュの前記下流側領域において、前記原料樹脂流路と前記冷却媒体流路との間の離隔距離が前記原料樹脂流路の長手方向のいずれにおいても略一定となっている、請求項８に記載のスプルブッシュ。
【請求項１０】
前記造形部は、前記スプルブッシュの高さ寸法の２分の１未満の寸法を有するように構成されている、請求項８に記載のスプルブッシュ。
【発明の詳細な説明】
【技術分野】
【０００１】
本発明は、スプルブッシュおよびその製造方法に関する。より詳細には、本発明は、金型に使用されるスプルブッシュおよびその製造方法に関する。
【背景技術】
【０００２】
日本の「ものづくり」産業を支えてきた技術の一つに、金型を用いた成形技術がある。かかる成形技術としては、加圧成形法、射出成形法および押出成形法などが挙げられる。これら成形法のうち、射出成形法は、射出成形用金型を用いて溶融樹脂原料から成形品を得る方法である。【０００３】
射出成形法においては、射出成形用金型２００’の一方の金型（コア側金型）２０１’と他方の金型（キャビティ側金型）２０２’とから構成された金型キャビティ２０３’内に溶融樹脂原料が射出される（図１１参照）。射出された溶融樹脂原料は金型キャビティ２０３’で冷却固化に付され、成形品となる。金型キャビティ２０３’内への溶融樹脂原料の射出は、一般にスプルブッシュ１００’を介して行われる。【０００４】
図１１に示すように、射出成形用金型２００’に用いられるスプルブッシュ１００’には原料樹脂流路１０’が設けられている。かかる原料樹脂流路１０’は、溶融樹脂原料が導入される上流側始端１０ａ’から金型キャビティ２０３’内へと通じる下流側末端１０ｂ’にまで延在している。【０００５】
原料樹脂流路１０’には、成形品を取り出し易くするためにテーパが付けられている。具体的には、原料樹脂流路１０’は、その上流側始端１０ａ’から下流側末端１０ｂ’へと延在するにつれて幅寸法Ｗ’が漸次大きくなっている。図１１に示すように、原料樹脂流路１０’の上流側１０α’の幅寸法Ｗ１’は相対的に小さいのに対して、原料樹脂流路１０’の下流側１０β’の幅寸法Ｗ２’は相対的に大きくなっている。【０００６】
テーパが付けられた原料樹脂流路１０’は、成形品の取出しの点で好ましいものの、溶融樹脂原料の冷却固化の点からは必ずしも好ましいといえない。例えばテーパが付けられた原料樹脂流路１０’が長くなると、それに伴って相対的に大きい幅寸法Ｗ’の下流側の影響が大きくなり、溶融樹脂原料が冷却固化しにくくなる。溶融樹脂原料が冷却固化しにくいと、溶融原料樹脂の射出から成形品の取出しまでに要する時間が増し、結果として成形サイクルが長くなってしまう。それゆえ、図１１に示されるように原料樹脂流路１０’の周囲に直管形態の冷却媒体流路２０’が供されることがある。
【先行技術文献】
【特許文献】
【０００７】
【特許文献１】国際公開２００８−０３８６９４号公報
【発明の概要】
【発明が解決しようとする課題】
【０００８】
しかしながら、直管形態の冷却媒体流路２０’を内部に備えたスプルブッシュ１００’では、以下の問題が依然として生じ得る。【０００９】
具体的には、テーパが付けられた原料樹脂流路１０’は下流側に向かうにつれて幅寸法Ｗ’が漸次大きくなるため、それに起因して相対的に幅寸法が小さな箇所の表面積よりも相対的に幅寸法が大きな箇所の表面積が大きくなる。表面積が大きくなると、相対的に幅寸法が大きな箇所内の溶融樹脂原料を冷却固化するために必要な冷却熱を伝えるための領域が大きくなる。そのため、直管形態の冷却媒体流路２０’では、その形態に起因して当該冷却媒体流路２０’を通じる冷却媒体の冷却熱が相対的に幅寸法の大きな箇所内の溶融樹脂原料に十分に伝わらないおそれがある。それ故、原料樹脂流路１０’内の溶融樹脂原料を全体として好適に冷却固化できないおそれがある。【００１０】
本発明は、かかる事情に鑑みて為されたものである。すなわち、本発明の目的は、原料樹脂流路内の溶融樹脂原料を全体として好適に冷却可能なスプルブッシュおよびその製造方法を提供することである。
【課題を解決するための手段】
【００１１】
上記目的を達成するために、本発明の一実施形態では、
スプルブッシュの製造方法であって、
原料樹脂流路および冷却媒体流路を備えた基部上に対して造形部を設けてスプルブッシュを製造しており、
造形部には、スプルブッシュの原料樹脂流路の下流側領域に相当する下流原料樹脂流路部を設けると共に、下流原料樹脂流路部の周囲に位置し、スプルブッシュの冷却媒体流路の下流側領域に相当する下流冷却媒体流路部を設け、および
下流原料樹脂流路部を取り囲むように下流冷却媒体流路部を設ける、スプルブッシュの製造方法が提供される。【００１２】
また、上記目的を達成するために、本発明の一実施形態では、
原料樹脂流路および原料樹脂流路の周囲に位置する冷却媒体流路を備えたスプルブッシュであって、
スプルブッシュが、基部と基部上に設けられた造形部とから構成されており、
基部は、原料樹脂流路の上流側領域に相当する上流原料樹脂流路部を有すると共に、上流原料樹脂流路部の周囲に位置し、冷却媒体流路の上流側領域に相当する上流冷却媒体流路部を有しており、
造形部は、原料樹脂流路の下流側領域に相当する下流原料樹脂流路部を有すると共に、下流原料樹脂流路部の周囲に位置し、冷却媒体流路の下流側領域に相当する下流冷却媒体流路部を有しており、および
造形部の下流冷却媒体流路部は、下流原料樹脂流路部を取り囲むように設けられている、スプルブッシュが提供される。
【発明の効果】
【００１３】
本発明のスプルブッシュによれば、原料樹脂流路内の溶融樹脂原料を全体として好適に冷却可能である。
【図面の簡単な説明】
【００１４】
【図１】本発明のスプルブッシュを模式的に示した斜視図
【図２】本発明のスプルブッシュの製造方法を模式的に示したフロー図
【図３】粉末焼結積層法が実施される光造形複合加工のプロセス態様を模式的に示した断面図（図３（ａ）：粉末層形成時、図３（ｂ）：固化層形成時、図３（ｃ）：積層途中）
【図４】基部上にて造形部を形成する態様を模式的に示した断面図
【図５】基部を粗面加工に付す態様を模式的に示した断面図
【図６】本発明のスプルブッシュの表面を切削加工に付す態様を模式的に示した断面図
【図７】本発明の別の実施形態に係るスプルブッシュを模式的に示した斜視図
【図８】本発明の更に別の実施形態に係るスプルブッシュを模式的に示した断面図
【図９】本発明の更に別の実施形態に係るスプルブッシュを模式的に示した断面図
【図１０】本発明の更に別の実施形態に係るスプルブッシュを模式的に示した断面図
【図１１】従来のスプルブッシュを模式的に示した断面図
【発明を実施するための形態】
【００１５】
以下、図面を参照して本発明の一実施形態を詳細に説明する。図面における各種要素の形態および寸法は、あくまでも例示にすぎず、実際の形態および寸法を反映するものではない。
【００１６】
本発明は、最終的に得られるスプルブッシュを少なくとも２つのパーツ（基部および造形部）から構成するといった技術的思想に基づく。ここでいう基部とは、既存のスプルブッシュを実質的に指す。基部は既存のスプルブッシュを実質的に指すため、基部それ自体に別のパーツ（造形部）を敢えて設けなくとも、基部を射出成形用部品として用いることができ得る。それにもかかわらず、本発明は、最終的に得られるスプルブッシュを少なくとも２つのパーツ（基部および造形部）から敢えて構成している点に特徴を有する。
【００１７】
本発明の一実施形態に係るスプルブッシュ１００は、図１に示すように、基部１００Ａと、基部１００Ａ上に位置付けられるように構成される造形部１００Ｂとを組み合わすことで得られる。なお、図１では図示していないが、造形部１００Ｂが基部１００Ａ上に位置付けられた後に、表面切削加工が施されてよい。かかるスプルブッシュ１００は、図示するように、原料樹脂流路１０およびその周囲に設けられた冷却媒体流路２０を内部に有して成る。当該原料樹脂流路１０は、最終的に得られる成形品の取出し易さの観点から上流側始端１０ａから下流側末端１０ｂへ向かうにつれ幅寸法が漸次大きくなるように構成されている。
【００１８】
ここでいう「スプルブッシュ１００の冷却媒体流路２０」とは、冷却媒体を流すための流路であって、原料樹脂流路１０内の溶融樹脂原料を冷却させるための流路である。つまり、成形時においては冷却媒体流路２０を流れる冷却媒体に起因して原料樹脂流路１０内の溶融樹脂原料が降温に付されることになる。ここでいう「冷却媒体」とは、原料樹脂流路１０内の溶融樹脂原料に対して冷却効果を与えることができる流体のことを指しており、例えば冷却水または冷却ガスなどである。ここでいう「原料樹脂流路１０の上流側」とは、溶融樹脂原料が導入される上流側始端１０ａに対して近位側に位置する部分を指す。一方、ここでいう「原料樹脂流路１０の下流側」とは、溶融樹脂原料が導入される上流側始端１０ａに対して遠位側に位置する部分を指す。原料樹脂流路１０の上流側と下流側との境界は、特に限定されるものではないが、例えば本発明のスプルブッシュの高さの２分の１なる部分を指す。より具体的に例示すれば、「原料樹脂流路１０の上流側」は、例えば原料樹脂流路１０の上流側始端１０ａから“本発明のスプルブッシュの高さの２分の１なる部分”にまで至る領域に相当する。その一方、「原料樹脂流路１０の下流側」は、例えば“本発明のスプルブッシュの高さの２分の１なる部分”から原料樹脂流路１０の下流側末端１０ｂにまで至る領域に相当する。
【００１９】
基部１００Ａは、原料樹脂流路１０の上流側領域に相当する上流原料樹脂流路部１０Ａ、および上流原料樹脂流路部１０Ａの周囲に位置し、冷却媒体流路２０の上流側領域に相当する上流冷却媒体流路部２０Ａを備えている。基部１００Ａの上流冷却媒体流路部２０Ａは、上流原料樹脂流路部１０Ａの周囲に配置された直管形態の流路である。
【００２０】
造形部１００Ｂは、原料樹脂流路１０の下流側領域に相当する下流原料樹脂流路部１０Ｂ、および下流原料樹脂流路部１０Ｂの周囲に位置し、冷却媒体流路２０の下流側領域に相当する下流冷却媒体流路部２０Ｂを備えている。本発明のスプルブッシュ１００では、基部１００Ａ内の上流原料樹脂流路部１０Ａと造形部１００Ｂ内の下流原料樹脂流路部１０Ｂとが相互に連結されるように、および基部１００Ａ内の上流冷却媒体流路部２０Ａと造形部１００Ｂ内の下流冷却媒体流路部２０Ｂとが相互に連結されるように、造形部１００Ｂが基部１００Ａ上に位置付けられ得る。
【００２１】
上述のように、スプルブッシュ１００内部の原料樹脂流路１０はその幅寸法が上流側１０ａから下流側１０ｂへと向かうにつれ漸次大きくなるように構成され得るため、それに起因して下流原料樹脂流路部１０Ｂ内の溶融樹脂原料は上流原料樹脂流路部１０Ａ内の溶融樹脂原料よりも冷却固化しにくい。そのため、下流原料樹脂流路部１０Ｂ内の溶融樹脂原料を好適に冷却固化できるようにする必要があり得る。そこで、本発明の一実施形態では、溶融樹脂原料が冷却固化しにくい部分であり得る下流原料樹脂流路部１０Ｂの周囲に位置する下流冷却媒体流路部２０Ｂが、下流原料樹脂流路部１０Ｂを取り囲むように構成される。特に限定されるものではないが、下流冷却媒体流路部２０Ｂは螺旋構造を有するように構成されてよい。ここでいう「下流冷却媒体流路部２０Ｂ」は、本発明のスプルブッシュ１００の高さの２分の１未満の寸法を有するものを指す。つまり、造形部１００Ｂは、スプルブッシュ１００の高さ寸法の２分の１未満の寸法（長手寸法）を有するように構成されていてよい（図１参照）。
【００２２】
下流冷却媒体流路部２０Ｂが下流原料樹脂流路部１０Ｂを取り囲む構成は、原料樹脂流路１０の幅寸法が上流側から下流側へと向かうにつれ漸次大きくなることに起因して、原料樹脂流路１０内の溶融樹脂原料が下流側に向かうにつれ冷却固化しにくいことを考慮したものである。下流冷却媒体流路部２０Ｂが下流原料樹脂流路部１０Ｂを取り囲むように設けられていると、下流冷却媒体流路部２０Ｂを流れる冷却媒体の冷却熱を、平面視においていずれの方向からも下流原料樹脂流路部１０Ｂ内の溶融樹脂原料に対して供することが可能となる。そのため、これに起因して、下流冷却媒体流路部２０Ｂを流れる冷却媒体の冷却熱を、下流原料樹脂流路部１０Ｂ内の相対的に冷却固化しにくい溶融樹脂原料に好適に伝えることができ得る。これにより、下流原料樹脂流路部１０Ｂ内の溶融樹脂原料を好適に冷却固化でき得る。従って、これに起因して溶融樹脂原料の射出開始から成形品の取出しまでに要する時間を減じることができ、その結果として成形サイクルを短くすることができる。
【００２３】
本発明の一実施形態に係るスプルブッシュ１００は、下記態様を採り得る。
【００２４】
一態様では、スプルブッシュ１００の下流側末端面１０１と冷却媒体流路２０の最下流部分２０ａとの間の離隔距離Ｍが、原料樹脂流路１０と冷却媒体流路２０との間の離隔距離Ｓよりも小さくなっている（図７参照）。
【００２５】
ここでいう「スプルブッシュ１００の下流側末端面１０１」とは、金型（具体的には金型内に形成されたランナー部Ｒ）と直接的に接するスプルブッシュ１００の端面の実質的に全体を指し、「原料樹脂流路１０の下流側末端１０ｂ」を含むものである。ここでいう「冷却媒体流路の最下流部分」とは、冷却媒体流路２０のうち、スプルブッシュ１００の下流側末端面１０１に最直近で向かう合う部分を指す（図７参照）。又、ここでいう「離隔距離Ｓ」とは、スプルブッシュ１００の下流側領域１００Ｙにて、冷却媒体流路２０のうち原料樹脂流路１０に対して最直近側の部分と、当該最直近側の部分と向かい合う原料樹脂流路１０との間の距離を指す。すなわち、「離隔距離Ｓ」とは、原料樹脂流路１０と冷却媒体流路２０との最短の幅寸法を実質的に指す。
【００２６】
本態様は、上述のように、スプルブッシュ１００の下流側末端面１０１と冷却媒体流路２０の最下流部分２０ａとの間の離隔距離Ｍが原料樹脂流路１０と冷却媒体流路２０との間の離隔距離Ｓよりも小さいことを特徴とする。原料樹脂流路１０と冷却媒体流路２０との間の離隔距離Ｓは、原料樹脂流路１０内の溶融樹脂原料に対して冷却媒体流路２０内を流れる冷却媒体の冷却熱を伝え易くするため、一般的に相対的に小さくなるよう制御され得る。本態様では、当該離隔距離Ｓよりも離隔距離Ｍが更により小さくなるよう構成されている。この事は、冷却媒体流路２０の最下流部分２０ａがスプルブッシュ１００の下流側末端面１０１に“より”近接して位置付けられていることを意味する。
【００２７】
そのため、冷却媒体流路２０に流す冷却媒体の冷却熱を、かかる最下流部分２０ａの位置からスプルブッシュ１００の下流側末端面１０１に好適に伝えることができ得る。かかる冷却熱をスプルブッシュ１００の下流側末端面１０１に好適に伝えることができ得るため、それに起因して最も冷却しにくい原料樹脂流路１０の下流側末端１０ｂに位置する溶融樹脂原料に好適に伝えることができ得る。従って、原料樹脂流路１０の下流側末端１０ｂに位置する溶融樹脂原料を好適に冷却固化でき得る。更に、スプルブッシュ１００は射出成形用金型に接するように配置され得るため、冷却媒体流路２０に流す冷却媒体の冷却熱を、スプルブッシュ１００と接する射出成形用金型（具体的には射出成形用金型のランナー部Ｒ）に好適に伝えることができ得る。これにより、スプルブッシュ１００との接触領域近傍に位置する射出成形用金型内部の溶融樹脂原料も好適に冷却固化でき得る。
【００２８】
なお、上記のスプルブッシュ１００の下流側末端面１０１と冷却媒体流路２０の最下流部分２０ａとの間の離隔距離Ｍは、０．１ｍｍ〜５ｍｍ、好ましくは０．５ｍｍ〜２ｍｍとなっていてよい。
【００２９】
スプルブッシュ１００の下流側末端面１０１と冷却媒体流路２０の最下流部分２０ａとの間の距離Ｍは０．１ｍｍ〜５ｍｍと相対的に小さい値であり得る。そのため、冷却媒体流路２０に流す冷却媒体の冷却熱を、かかる最下流部分２０ａの位置からスプルブッシュ１００の下流側末端面１０１に好適に伝えることができ得る。かかる冷却熱をスプルブッシュ１００の下流側末端面１０１に好適に伝えることができ得るため、それに起因して最も冷却しにくい原料樹脂流路１０の下流側末端１０ｂに位置する溶融樹脂原料に好適に伝えることができ得る。
【００３０】
一態様では、スプルブッシュ１００の下流側末端面１０１の形成領域が、当該形成領域以外の他の領域を構成する材料とは異なる材料を含んで成っていてよい（又は当該異なる材料から構成されていてよい）。なお、ここでいう「スプルブッシュ１００の下流側末端面１０１の形成領域」とは、スプルブッシュ１００の下流側末端面１０１と当該下流側末端面１０１の近傍部分（特に限定されるものではないが、一例としてスプルブッシュ１００の下流側末端面１０１と冷却媒体流路２０の最下流部分２０ａとの間の領域/当該下流側末端面１０１の面上領域）とを含む領域を指す。
【００３１】
上記では、最も冷却しにくい原料樹脂流路１０の下流側末端１０ｂに位置する溶融樹脂原料に冷却媒体の冷却熱を好適に伝えるための態様として、冷却媒体流路２０の最下流部分２０ａをスプルブッシュ１００の下流側末端面１０１に“より”近接して配置する態様を示した。しかしながら、かかる態様はこれに限定されない。例えば、スプルブッシュ１００の下流側末端面１０１の形成領域が当該形成領域以外の他の領域を構成する材料とは異なる材料を含む態様が挙げられる。
【００３２】
具体的には、スプルブッシュ１００の下流側末端面１０１の形成領域に含まれる材料としては、一例として熱伝導率が相対的に高い材料であるＡｇ、Ｃｕ、Ａｌ、およびＮｉ等から成る群から選択される少なくとも１種が挙げられる。この中でも、スプルブッシュ１００の下流側末端面１０１の形成領域にＡｌが含まれることが好ましい。一方、スプルブッシュ１００の下流側末端面１０１の形成領域以外の領域に含まれる材料としては、一例としてＦｅが挙げられる。
【００３３】
上記熱伝導率が相対的に高い材料を含むスプルブッシュ１００の下流側末端面１０１の形成領域は、後述する“粉末焼結積層法”（当該形成領域を含むスプルブッシュ１００の造形部を形成するために用いられる方法）にて形成することができる。つまり、“粉末焼結積層法”にて造形部を形成する間にて、造形部の構成要素である「スプルブッシュ１００の下流側末端面１０１の形成領域」と成る部分と、「スプルブッシュ１００の下流側末端面１０１の形成領域」と成る以外の部分とで用いる材料を変える。なお、これに限定されず、当該形成領域は、スプルブッシュ１００の下流側末端面１０１に対応する面領域上に熱伝導率が相対的に高い材料（Ａｇ、Ｃｕ、Ａｌ、およびＮｉ等から成る群から選択される少なくとも１種、好ましくはＡｌ）を別途溶接することで供されてもよい。
【００３４】
以上により、熱伝導率が相対的に高い材料が局所的に用いられると、これに起因して、スプルブッシュ１００の下流側末端面１０１の形成領域は、当該形成領域以外の他の領域よりも熱伝導率が相対的に高い“高熱伝導領域”として好適に機能し得る。かかる形成領域が“高熱伝導領域”として好適に機能すると、これに起因して最下流部分２０ａの位置からスプルブッシュ１００の下流側末端面１０１に対して冷却熱を効果的に伝えることができ得る。下流側末端面１０１に対して冷却熱を効果的に伝えることができると、それに起因して下流側末端面の領域にある最も冷却しにくい原料樹脂流路１０の下流側末端１０ｂに位置する溶融樹脂原料に対しても冷却媒体の冷却熱を効果的に伝えることが可能となる。これにより、最も冷却しにくい原料樹脂流路１０の下流側末端１０ｂに位置する溶融樹脂原料を効果的に冷却固化でき得る。又、かかる形成領域が“高熱伝導領域”として好適に機能すると、これに起因して最下流部分２０ａの位置からスプルブッシュ１００の下流側末端面１０１に対して効果的に伝えられ得る冷却熱を、スプルブッシュ１００と接する射出成形用金型に効果的に伝えることが可能となる。より具体的には、当該冷却熱をスプルブッシュ１００と接する射出成形用金型のランナー部Ｒに効果的に伝えることができ得る。つまり、スプルブッシュ１００との接触領域近傍に位置する射出成形用金型内部の溶融樹脂原料も効果的に冷却固化できる。
【００３５】
一態様では、スプルブッシュ１００の下流側領域１００Ｙにおいて、原料樹脂流路１０と冷却媒体流路２０との間の離隔距離Ｓが原料樹脂流路１０の長手方向のいずれにおいても略一定となっていてよい（図８参照）。
【００３６】
スプルブッシュ１００の下流側領域１００Ｙにおいて、冷却媒体流路２０の下流側が原料樹脂流路１０を取り囲むように構成されていると、冷却媒体流路２０の下流側を流れる冷却媒体の冷却熱を、平面視においていずれの方向からも原料樹脂流路１０の下流側内の溶融樹脂原料に対して供することができ得る。この場合において、原料樹脂流路１０と、当該原料樹脂流路１０を取り囲む冷却媒体流路２０との離隔距離Ｓが原料樹脂流路１０の長手方向のいずれにおいても略一定となっていると、平面視で原料樹脂流路１０を取り囲むように設けられた冷却媒体流路２０の下流側と原料樹脂流路１０の下流側との間の距離をいずれのポイントでも略等しくし得る。そのため、これに起因して、原料樹脂流路１０の下流側内のいずれのポイントにも冷却媒体流路２０の下流側を流れる冷却媒体の冷却熱を均一に伝えることができ得る。これにより、相対的に冷却固化しにくい原料樹脂流路１０の下流側内の溶融樹脂原料を均一に溶融固化でき得る。
【００３７】
一態様では、スプルブッシュ１００の下流側領域１００Ｙでは、断面視における冷却媒体流路２０のピッチが、スプルブッシュ１００の下流側末端面１０１に向かうにつれて漸次小さくなっていてよい（図９参照）。
【００３８】
原料樹脂流路１０はスプルブッシュ１００の下流側末端１０１に向かうにつれて幅寸法が漸次大きくなるように構成されているところ、当該幅寸法が大きくなるにつれて、冷却媒体流路２０の表面積が大きくなり得る。そのため、それに起因して冷却媒体流路２０に流す冷却媒体の冷却熱を溶融樹脂原料に好適に伝えることができにくくなり得る。特に、この事はスプルブッシュ１００の下流側末端面１０１、すなわち原料樹脂流路１０の下流側末端１０ｂに向かうにつれ顕著となり得る。
【００３９】
そこで、本態様では、スプルブッシュ１００の下流側領域１００Ｙでは断面視における冷却媒体流路２０のピッチが、スプルブッシュ１００の下流側末端面１０１に向かうにつれて漸次小さくなるよう構成されている。かかる構成を採ることにより、スプルブッシュ１００の下流側末端面１０１の近傍において、断面視にて冷却媒体流路２０が“密”に配置されることとなる。これにより、冷却媒体の冷却熱を、原料樹脂流路１０の下流側末端１０ｂおよび下流側末端１０ｂの近傍に集中的に伝えることができ得る。これにより、下流側末端１０ｂおよび下流側末端１０ｂの近傍内部に位置する溶融樹脂原料に対して冷却熱を効果的に伝えることができ得る。
【００４０】
一態様では、スプルブッシュ１００の下流側領域１００Ｙにおいて、原料樹脂流路１０と冷却媒体流路２０との間の離隔距離Ｓが原料樹脂流路１０の長手方向のいずれにおいても略一定となっており、かつスプルブッシュ１００の下流側領域１００Ｙでは断面視における冷却媒体流路２０のピッチが、スプルブッシュ１００の下流側末端面１０１に向かうにつれて漸次小さくなっていてよい（図１０参照）。
【００４１】
本態様は、上述の「下流側領域１００Ｙにて原料樹脂流路１０と冷却媒体流路２０との間の離隔距離Ｓの略一定性」に関する特徴と、「スプルブッシュ１００の下流側末端面１０１に向かうにつれての冷却媒体流路２０のピッチの漸次低減」に関する特徴とを組み合わせたものである。かかる組合せにより、本態様は、下記の第１の効果と第２の効果の両方が奏される点で有利である。第１に、「下流側領域１００Ｙにて原料樹脂流路１０と冷却媒体流路２０との間の離隔距離Ｓの略一定性」に関する特徴により、平面視で原料樹脂流路１０を取り囲むように設けられた冷却媒体流路２０の下流側と原料樹脂流路１０の下流側との間の距離をいずれのポイントでも略等しくし得る。これにより、原料樹脂流路１０の下流側内のいずれのポイントにも冷却媒体流路２０の下流側を流れる冷却媒体の冷却熱を均一に伝えることができ得る。その結果、相対的に冷却固化しにくい原料樹脂流路１０の下流側内の溶融樹脂原料を均一に溶融固化でき得る。第２に、「スプルブッシュ１００の下流側末端面１０１に向かうにつれての冷却媒体流路２０のピッチの漸次低減」に関する特徴により、スプルブッシュ１００の下流側末端面１０１の近傍において、断面視にて冷却媒体流路２０が“密”に配置されることとなる。これにより、冷却媒体の冷却熱を、原料樹脂流路１０の下流側末端１０ｂおよび下流側末端１０ｂの近傍に集中的に伝えることができ得る。これにより、下流側末端１０ｂおよび下流側末端１０ｂの近傍内部に位置する溶融樹脂原料に対して冷却熱を効果的に伝えることができ得る。
【００４２】
以下、本発明のスプルブッシュの製造方法について説明する。
【００４３】
＜１．基部の用意＞
図２（ａ）に示すように、上流側始端１０Ａａから下流側末端１０Ａｂまで貫通するように延在する上流原料樹脂流路部１０Ａを内部に備えた基部１００Ａを用意する。ここでいう「基部１００Ａ」とは、既存のスプルブッシュを実質的に指す。また、上流原料樹脂流路部１０Ａは、下流側に向かうにつれ幅寸法が漸次大きくなるように構成されていてよい。
【００４４】
図２（ｂ）に示すように、上流冷却媒体流路部２０Ａが基部１００Ａの内部に形成されるように、基部１００Ａを切削加工に付す。具体的には、基部１００Ａを切削加工に付して、上流原料樹脂流路部１０Ａの周囲に直管形態の上流冷却媒体流路部２０Ａを内部に形成する。特に限定されるものでないが、上流冷却媒体流路部２０Ａに流す冷却媒体熱を上流原料樹脂流路部１０Ａ中の原料樹脂に均一に供する観点から、当該上流冷却媒体流路部２０Ａを、上流原料樹脂流路部１０Ａの延在方向に対して略平行に延在するように位置付けてよい。又、特に限定されるものではないが、冷却媒体を流入および/または流出させるための開口部が基部１００Ａの上流側の側部に供されてよい。つまり、詳細には、冷却媒体流路２０Ａは、当該開口部から、原料樹脂流路１０Ａの周囲に配置される直管部分まで連続する構造を採ってよい。切削加工するための切削工具としては、例えばエンドミルを用いることができ得る。特に限定されるものではないが、エンドミルとしては、例えば超硬素材の二枚刃ボールエンドミル等を挙げることができ得る。以上により、上流原料樹脂流路部１０Ａおよび下流冷却媒体流路部２０Ａを内部に備えた基部１００Ａを用意する。
【００４５】
＜２．造形部の形成＞
本発明の一実施形態では、図２（ｃ）に示すように基部１００Ａ上に位置付けられる造形部１００Ｂを形成する。当該造形部１００Ｂは例えば“粉末焼結積層法”で形成することができ得る。
【００４６】
造形部１００Ｂの形成に用いられる“粉末焼結積層法”とは、光ビームを粉末材料に照射することを通じて三次元形状造形物を製造できる方法である。粉末焼結積層法では、以下の工程（ｉ）および（ｉｉ）に基づいて粉末層形成と固化層形成とを交互に繰り返し実施して三次元形状造形物を製造する。
（ｉ）粉末層の所定箇所に光ビームを照射し、かかる所定箇所の粉末を焼結又は溶融固化させて固化層を形成する工程。
（ｉｉ）得られた固化層の上に新たな粉末層を形成し、同様に光ビームを照射して更なる固化層を形成する工程。
【００４７】
このような製造技術に従えば、複雑な三次元形状造形物を短時間で製造することが可能となる。粉末材料として金属粉末を用いる場合、得られる三次元形状造形物を造形部１００Ｂとして用いることができ得る。
【００４８】
粉末焼結積層法で、粉末材料として金属粉末を用いて三次元形状造形物を製造する場合を例にとる。図３に示すように、まず、スキージング・ブレード２３を動かして造形プレート２１上に所定厚みの粉末層２２を形成する（図３（ａ）参照）。次いで、粉末層２２の所定箇所に光ビームＬを照射して粉末層２２から固化層２４を形成する（図３（ｂ）参照）。引き続いて、得られた固化層の上に新たな粉末層を形成して再度光ビームを照射して新たな固化層を形成する。このようにして粉末層形成と固化層形成とを交互に繰り返し実施すると固化層２４が積層することになり（図３（ｃ）参照）、最終的には積層化した固化層２４から成る三次元形状造形物を得ることができ得る。
【００４９】
特に、本発明の一実施形態では、図２（ｃ）に示すように、下流原料樹脂流路部１０Ｂおよび当該下流原料樹脂流路部１０Ｂの周囲に下流冷却媒体流路部がそれぞれ内部に形成されるように、造形部１００Ｂを粉末焼結積層法で形成する。なお、最終的に得られるスプルブッシュ１００内部の原料樹脂流路１０はその幅寸法が上流側から下流側へと向かうにつれ漸次大きくなるように構成され得る（図２（ｄ）参照）。この場合、最終的に得られるスプルブッシュ１００内部の原料樹脂流路１０はその幅寸法が上流側から下流側へと向かうにつれ漸次大きくなるように構成され得るため、それに起因して、下流側内の溶融樹脂原料は冷却固化しにくくなり得る。そのため、最終的に得られるスプルブッシュ１００の原料樹脂流路１０の下流側、すなわち下流原料樹脂流路部１０Ｂ内の溶融樹脂原料を好適に冷却固化でき得るようにする必要がある。
【００５０】
そこで、本発明の一実施形態では、溶融樹脂原料が相対的に冷却固化しにくい部分であり得る原料樹脂流路１０の下流側、すなわち下流原料樹脂流路部１０Ｂを取り囲むように下流冷却媒体流路部２０Ｂを設ける。特に限定されるものではないが、螺旋構造を有する下流冷却媒体流路部２０Ｂを設けてよい。ここでいう「下流冷却媒体流路部２０Ｂ」とは、本発明のスプルブッシュ１００の高さの２分の１未満の寸法を有するものを指す。つまり、スプルブッシュ１００の高さ寸法の２分の１未満の寸法（長手寸法）を有するように造形部１００Ｂを基部１００Ａ上に設けてよい（図１、図２（ｃ）および図２（ｄ）参照）。
【００５１】
この事は、スプルブッシュ１００内部の原料樹脂流路１０の幅寸法が上流側から下流側へと向かうにつれ漸次大きくなるように構成されており、それに起因して原料樹脂流路１０内の溶融樹脂原料が下流側に向かうにつれ冷却固化しにくいことを考慮したものである。下流原料樹脂流路部１０Ｂを取り囲むように下流冷却媒体流路部２０Ｂを設けると、下流冷却媒体流路部２０Ｂを流れる冷却媒体の冷却熱を、平面視においていずれの方向からも下流原料樹脂流路部１０Ｂ内の溶融樹脂原料に対して供することができ得る。そのため、これに起因して、下流冷却媒体流路部２０Ｂを流れる冷却媒体の冷却熱を、下流原料樹脂流路部１０Ｂ内の相対的に冷却固化しにくい溶融樹脂原料に好適に伝えることができ得る。これにより、下流原料樹脂流路部１０Ｂ内の溶融樹脂原料を好適に冷却固化でき得る。従って、これに起因して溶融樹脂原料の射出開始から成形品の取出しまでに要する時間を減じることができ、その結果として成形サイクルを短くすることができる。
【００５２】
また、上述の下流原料樹脂流路部１０Ｂ、および当該下流原料樹脂流路部１０Ｂを取り囲むように設けられる下流冷却媒体流路部２０Ｂを形成するために、以下の態様を採り得る。まず、固化層を形成する際に光ビームが部分的に照射されない非照射部を形成する。具体的には、粉末焼結積層法で固化層を形成する際、下流原料樹脂流路部１０Ｂおよび当該下流原料樹脂流路部１０Ｂを取り囲むように設けられる下流冷却媒体流路部２０Ｂとなる所定領域には光ビームを照射しないことで非照射部を形成する。非照射部を形成した後、かかる非照射部に存在し得る粉末を最終的に除去する。これにより、造形部１００Ｂの内部に下流原料樹脂流路部１０Ｂおよび当該下流原料樹脂流路部１０Ｂを取り囲むように設けられる下流冷却媒体流路部２０Ｂが形成され得る。
【００５３】
＜３．基部上への造形部の位置付け＞
本発明の一実施形態では、基部１００Ａ上に造形部１００Ｂを位置付けることで、最終的にスプルブッシュ１００を得ることができ得る。具体的には、基部１００Ａの上流原料樹脂流路部１０Ａと造形部１００Ｂの下流原料樹脂流路部１０Ｂとが相互に連結され、および基部１００Ａの上流冷却媒体流路部２０Ａと、下流原料樹脂流路部１０Ｂを取り囲むように設けられる下流冷却媒体流路部２０Ｂとが相互に連結されるように基部１００Ａ上に造形部１００Ｂを位置付けることで、最終的にスプルブッシュ１００を得ることができ得る。
【００５４】
＜４．切削加工の実施＞
最後に、図２（ｄ）に示すように、基部１００Ａ上に造形部１００Ｂを位置付けることで得られる本発明のスプルブッシュ１００の表面、特に造形部１００Ｂの設置領域の表面を切削加工に付すことがよい。
【００５５】
粉末焼結積層法で得られる造形部１００Ｂは、比較的粗い表面を有している。例えば、造形部１００Ｂは数百μｍＲｚ程度の表面粗さの表面を有している。かかる表面粗さは、造形部１００Ｂを成す固化層の表面に粉末が付着することに起因している。固化層形成の際には光ビームのエネルギーが熱に変換されることによって光ビームが照射される粉末層の所定箇所の粉末が焼結又は溶融固化する。この際、かかる所定箇所の周辺の粉末温度も上昇し得るため、当該周辺の粉末が固化層の表面に付着してしまう。このように付着粉末に起因して造形部１００Ｂ（三次元形状造形物）に表面粗さがもたらされることになる。従って、基部１００Ａ上に造形部１００Ｂを位置付けることで得られる本発明のスプルブッシュ１００の表面、特に造形部１００Ｂの設置領域の表面を切削加工に付すことがよい（図６参照）。
【００５６】
なお、本発明の製造方法は、以下の態様を採ってよい。
【００５７】
一態様では、造形部１００Ｂの形成を基部１００Ａ上にて実施して、基部１００Ａ上に造形部１００Ｂを位置付けてよい。
【００５８】
具体的には、図４に示すように、造形プレート２１上に上流原料樹脂流路部１０Ａおよび上流冷却媒体流路部２０Ａを内部に備えた基部１００Ａを固定する。基部１００Ａを固定した後、固定した基部１００Ａ上にて、下流原料樹脂流路部および当該下流原料樹脂流路部を取り囲むように設けられる下流冷却媒体流路部が内部に形成されるように粉末焼結積層法で造形部１００Ｂを形成し得る。これにより、本発明のスプルブッシュ１００が形成され得る。この時、基部１００Ａの上流原料樹脂流路部１０Ａと造形部１００Ｂの下流原料樹脂流路部とが相互に連結され、および基部１００Ａの上流冷却媒体流路部２０Ａと造形部１００Ｂの下流冷却媒体流路部とが相互に連結されるように基部１００Ａ上にて造形部１００Ｂを形成することがよい。
【００５９】
造形部１００Ｂの形成を基部１００Ａ上にて実施する場合、基部１００Ａ上に位置する粉末層の所定箇所に光ビームＬを照射することで固化層（造形部１００Ｂの構成要素）が形成される。この場合、光ビームＬの照射により、基部１００Ａ上にて金属粉末が溶融固化するため、溶融固化した金属粉末から得られる固化層と基部１００Ａとの接続強度が向上され得る。なお、説明の重複を避けるため、造形部１００Ｂの下流原料樹脂流路部および当該下流原料樹脂流路部を取り囲むように設けられる下流冷却媒体流路部の粉末焼結積層法での形成方法は本段落では記載しない。
【００６０】
一態様では、基部１００Ａ上での造形部の形成に先立って、基部１００Ａのうち造形部の形成が実施される面１０１Ａを粗面加工に付してよい。
【００６１】
特に限定されるものではないが、例えば、図５に示すように、造形プレート２１上に上流原料樹脂流路部１０Ａおよび上流冷却媒体流路部２０Ａを内部に備えた基部１００Ａを固定する。基部１００Ａを固定した後、固定した基部１００Ａ上に造形部を形成するに先立って、造形部が設けられる基部１００Ａの面１０１Ａを、切削工具４を用いて切削することで粗面加工に付してよい。基部１００Ａの面１０１Ａとしては、例えば基部１００Ａの天面であってよい。具体的には、切削工具４を水平方向に動かして切削することで造形部が設けられる基部１００Ａの面１０１Ａを粗面加工に付してよい。切削工具４としては、例えばエンドミルを用いることができ得る。特に限定されるものではないが、エンドミルとしては、例えば超硬素材の二枚刃ボールエンドミル等を挙げることができ得る。これに限定されず、例えば、造形部が設けられる基部１００Ａの面１０１Ａをブラスト処理、レーザー処理等して、粗面加工に付してよい。粗面加工に付すと、当該面１０１Ａの粗さが大きくなり得るため、これに起因して造形部が設けられる基部１００Ａの面１０１Ａの表面積を粗面加工前と比べて大きくし得る。そのため、基部１００Ａ上に造形部を形成するために基部１００Ａ上に固化層を形成する段階において、当該固化層と造形部が設けられる基部１００Ａの面１０１Ａとの接触領域を相対的に大きくし得る。また、造形部が設けられる基部１００Ａの面１０１Ａの粗さが大きくなり得るため、造形部が設けられる基部１００Ａの面１０１Ａ上に形成される固化層が、基部１００Ａの面１０１Ａに嵌合するように形成され得る。これにより、全体として基部１００Ａと造形部との接続強度がより向上され得る。
【００６２】
一態様では、基部１００Ａ上以外の場所で造形部１００Ｂを形成し、形成した造形部１００Ｂを基部１００Ａ上に設置してよい（図１参照）。
【００６３】
具体的には、下流原料樹脂流路部１０Ｂおよび当該下流原料樹脂流路部１０Ｂを取り囲むように設けられる下流冷却媒体流路部２０Ｂを内部に備えた造形部１００Ｂを、基部１００Ａ上以外の場所で粉末焼結積層法で予め形成しておく。粉末焼結積層法で造形部１００Ｂを形成した後、当該造形部１００Ｂと基部１００Ａとを相互に接続させる（図１参照）。具体的には、形成した造形部１００Ｂが上流原料樹脂流路部１０Ａおよび上流冷却媒体流路部２０Ａを内部に備えた基部１００Ａ上に位置付けられるように、当該造形部１００Ｂと基部１００Ａとを相互に接続させ得る。なお、基部１００Ａ上には、形成した造形部１００Ｂをロウ付け等により設置固定することが好ましい。これにより、本発明のスプルブッシュ１００が形成され得る。基部１００Ａについては、切削加工を施して上流原料樹脂流路部１０Ａの周囲に直管形態の上流冷却媒体流路部２０Ａを内部に形成する必要がある。これにつき、本態様では、造形部１００Ｂを独立して形成することから、直管形態の上流冷却媒体流路部２０Ａの形成と、造形部１００Ｂとの形成を同時併行で行うことができ得る。かかる同時併行の形成により、全体として本発明のスプルブッシュ１００の製造時間を短縮することが可能となり得る。
【００６４】
一態様では、基部上に造形部を設けるに先立って、基部を切削加工に付して基部の高さ寸法を減じてよい。
【００６５】
上述のように本発明のスプルブッシュは、基部と基部上に造形部を位置付けることで形成され得る。基部は既存のスプルブッシュを実質的に指すため、基部それ自体に別のパーツ（造形部）を敢えて設けなくとも、基部を射出成形用部品として用いることができ得る。そのため、基部を特に加工することなく、基部上に造形部を位置付けると、全体として最終的に得られる本発明のスプルブッシュの寸法が所望のものと比べて大きくなり得る。そこで、基部として用いる既存のスプルブッシュを切削加工に付して、切削加工前と比べてその寸法が減じられるように調節することがよい。具体的には、基部、すなわち既存のスプルブッシュは概してフランジ部と当該フランジ部上に設けられた延在部を備えているところ、当該延在部の長手寸法が小さくなるように基部を切削加工に付すことで、基部の寸法を小さくしてよい。基部の寸法をどの程度小さくするかについては、最終的に得られる本発明のスプルブッシュのサイズを考慮の上決定することがよい。これにより、寸法が調節された基部上に造形部を位置付けると、全体として最終的に得られる本発明のスプルブッシュの寸法を所望の寸法にすることができ得る。
【００６６】
以上、本発明の一実施形態に係るスプルブッシュおよびその製造方法について説明してきたが、本発明はこれに限定されることなく、特許請求の範囲に規定される発明の範囲から逸脱することなく種々の変更が当業者によってなされると理解されよう。
【００６７】
なお、上述のような本発明の一実施形態は、次の好適な態様を包含している。
第１態様：
スプルブッシュの製造方法であって、
原料樹脂流路および冷却媒体流路を備えた基部上に対して造形部を設けて前記スプルブッシュを製造しており、
前記造形部には、前記スプルブッシュの原料樹脂流路の下流側領域に相当する下流原料樹脂流路部を設けると共に、該下流原料樹脂流路部の周囲に位置し、該スプルブッシュの冷却媒体流路の下流側領域に相当する下流冷却媒体流路部を設け、および
前記下流原料樹脂流路部を取り囲むように前記下流冷却媒体流路部を設ける、スプルブッシュの製造方法。
第２態様：
上記第１態様において、前記スプルブッシュの高さ寸法の２分の１未満の寸法を有するように前記造形部を前記基部上に設ける、スプルブッシュの製造方法。
第３態様：
上記第１態様又は第２態様において、前記造形部の形成を前記基部上で実施することによって前記基部上に前記造形部を設ける、スプルブッシュの製造方法。
第４態様：
上記第３態様において、前記造形部の形成に先立って、前記造形部が設けられる前記基部の面を粗面加工に付す、スプルブッシュの製造方法。
第５態様：
上記第１態様又は第２態様において、前記基部上以外の場所で前記造形部を形成し、該形成した該造形部を該基部上に設置する、スプルブッシュの製造方法。
第６態様：
上記第１態様〜第５態様のいずれかにおいて、前記基部上に前記造形部を設けるに先立って、前記基部を切削加工に付して該基部の高さ寸法を減じる、スプルブッシュの製造方法。
第７態様：
上記第１態様〜第６態様のいずれかにおいて、粉末焼結積層法で前記造形部を形成する、スプルブッシュの製造方法。
第８態様：
原料樹脂流路および該原料樹脂流路の周囲に位置する冷却媒体流路を備えたスプルブッシュであって、
前記スプルブッシュが、基部と該基部上に設けられた造形部とから構成されており、
前記基部は、原料樹脂流路の上流側領域に相当する上流原料樹脂流路部を有すると共に、該上流原料樹脂流路部の周囲に位置し、前記冷却媒体流路の上流側領域に相当する上流冷却媒体流路部を有しており、
前記造形部は、前記原料樹脂流路の下流側領域に相当する下流原料樹脂流路部を有すると共に、該下流原料樹脂流路部の周囲に位置し、前記冷却媒体流路の下流側領域に相当する下流冷却媒体流路部を有しており、および
前記造形部の前記下流冷却媒体流路部は、前記下流原料樹脂流路部を取り囲むように設けられている、スプルブッシュ。
第９態様：
上記第８態様において、前記スプルブッシュの前記下流側領域において、前記原料樹脂流路と前記冷却媒体流路との間の離隔距離が前記原料樹脂流路の長手方向のいずれにおいても略一定となっている、スプルブッシュ。
第１０態様：
上記第８態様又は第９態様において、前記造形部は、前記スプルブッシュの高さ寸法の２分の１未満の寸法を有するように構成されている、スプルブッシュ。
【産業上の利用可能性】
【００６８】
本発明の一実施形態に係るスプルブッシュは、射出成形用金型の一方の金型（コア側金型）と他方の金型（キャビティ側金型）とから構成される金型キャビティ内へ、射出機から射出された溶融樹脂原料を導くために用いられ得る。
【関連出願の相互参照】
【００６９】
本出願は、日本国特許出願第２０１６−１２９２６４号（出願日：２０１６年６月２９日、発明の名称：「スプルブッシュおよびその製造方法」）に基づくパリ条約上の優先権を主張する。当該出願に開示された内容は全て、この引用により、本明細書に含まれるものとする。
【符号の説明】
【００７０】
１００      スプルブッシュ
１００Ａ    基部
１００Ｂ    造形部
１０１Ａ    造形部が設けられる基部の面
１０        スプルブッシュの原料樹脂流路
１０Ａ      上流原料樹脂流路部
１０Ｂ      下流原料樹脂流路部
２０        スプルブッシュの冷却媒体流路
２０Ａ      上流冷却媒体流路部
２０Ｂ      下流冷却媒体流路部
【図１】
2018003881.tif 000003
【図２】
2018003881.tif 000004
【図３】
2018003881.tif 000005
【図４】
2018003881.tif 000006
【図５】
2018003881.tif 000007
【図６】
2018003881.tif 000008
【図７】
2018003881.tif 000009
【図８】
2018003881.tif 000010
【図９】
2018003881.tif 000011
【図１０】
2018003881.tif 000012
【図１１】
2018003881.tif 000013
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
スプルブッシュの製造方法であって、
原料樹脂流路および冷却媒体流路を備えた基部上に対して造形部を設けて前記スプルブッシュを製造しており、
前記造形部には、前記スプルブッシュの原料樹脂流路の下流側領域に相当する下流原料樹脂流路部を設けると共に、該下流原料樹脂流路部の周囲に位置し、該スプルブッシュの冷却媒体流路の下流側領域に相当する下流冷却媒体流路部を設け、および
前記下流原料樹脂流路部を取り囲むように前記下流冷却媒体流路部を設ける、スプルブッシュの製造方法。
【請求項２】
前記スプルブッシュの高さ寸法の２分の１未満の寸法を有するように前記造形部を前記基部上に設ける、請求項１に記載のスプルブッシュの製造方法。
【請求項３】
前記造形部の形成を前記基部上で実施することによって前記基部上に前記造形部を設ける、請求項１又は２に記載のスプルブッシュの製造方法。
【請求項４】
前記造形部の形成に先立って、前記造形部が設けられる前記基部の面を粗面加工に付す、請求項３に記載のスプルブッシュの製造方法。
【請求項５】
前記基部上以外の場所で前記造形部を形成し、該形成した該造形部を該基部上に設置する、請求項１又は２に記載のスプルブッシュの製造方法。
【請求項６】
前記基部上に前記造形部を設けるに先立って、前記基部を切削加工に付して該基部の高さ寸法を減じる、請求項１〜５のいずれかに記載のスプルブッシュの製造方法。
【請求項７】
粉末焼結積層法で前記造形部を形成する、請求項１〜６のいずれかに記載のスプルブッシュの製造方法。
【国際調査報告】
2018003881.tif 000014
2018003881.tif 000015